(57)【要約】【課題】  電子写真装置、静電記録装置等に使用される電子写真用転写材において、光沢度の高い画像を形成するとともにブリスターの発生を抑え、高湿環境に紙を放置してもブリスターが発生しない電子写真用転写紙を提供すること。【解決手段】  両面に塗工層を設けて、しかも表面の光沢度が10％以上（60度測定）の電子写真用のコート紙において、端部の塗工層のコート量を増やしたこと。【選択図】  図１
2005173233.tif 000002
【特許請求の範囲】
【請求項１】
両面に塗工層を設けて、しかも表面の光沢度が10％以上（60度測定）の電子写真用のコート紙において、端部の塗工層のコート量を増やしたことを特徴とする電子写真用転写紙。
【請求項２】
塗工層の樹脂が塗料用樹脂であることを特徴とする請求項１記載の電子写真用転写紙。
【請求項３】
塗工層の樹脂が顔料と接着剤を主体とすることを特徴とする請求項１記載の電子写真用転写紙。
【請求項４】
端部と中央部の塗工差が基材の少なくとも片面に塗工量が1〜２０ｇ／ｍ2であることを特徴とする請求項１記載の電子写真用転写紙。
【請求項５】
上記とコート紙の水分量は1〜4％であることを特徴とする請求項1記載の電子写真用転写紙。
【発明の詳細な説明】
【技術分野】
【０００１】
本発明は電子写真装置、静電記録装置等に使用される電子写真用転写材において、光沢度の高い画像を形成するとともに定着時に発生するブリスター（火脹れ）を起こさない電子写真用転写紙に関する。
【背景技術】
【０００２】
従来、電子写真方式におけるカラー記録装置においてはデジタル化が進み、高画質化が図られている。これに伴い、オンデマンドの出版物の分野ではより手軽に小部数を出版するために、カラー複写機やカラープリンターを使用することが多くなってきている。また、この印刷物も複写機やプリンターなどで製作されるようになってきている。
【０００３】
一般的に印刷に用いられるコート紙においては通常、アート紙やコート紙と呼ばれ、比較的光沢度の比較的高いものをアート紙と呼ぶ傾向がる。このアート紙については、通常平均粒径2μｍ以下の顔料を各種コーターで基紙の片面あたり10ｇ/ｍ2以上塗布し、その後、カレンダー掛けによって表面を平滑化処理して製品を作り出している。このアート紙においては、カラー複写機やカラープリンターの中で従来より色鮮やかな画像を形成できるために近年、PPC用紙やプリンター用紙に代わって増えてきている（特開平9−34158号公報）。
【０００４】
しかし、このようなコート紙を単純に電子写真に用いた場合、定着の際、過熱加圧機構があるため、コート紙特有のブリスター（これは印刷用塗工紙の透気性が小さいために、紙中の水蒸気が加熱膨脹する時に紙層が剥れることによるものである。）が発生してしまう傾向があった。さらにこのブリスターに関しては、紙を高湿環境に放置した際、顕著に現れる傾向があった。これは環境水分が紙のコートしていない端部から吸収しやすいことが分かった。
【発明の開示】
【発明が解決しようとする課題】
【０００５】
本発明の目的は上記問題点を解決したカラー電子写真用転写紙を提供することにある。
【０００６】
つまり、本発明は電子写真装置、静電記録装置等に使用される電子写真用転写材において、光沢度の高い画像を形成するとともにブリスターの発生を抑えるとともに高湿環境に紙を放置してもブリスターが発生しない電子写真用転写紙を提供することである。
【課題を解決するための手段】
【０００７】
両面に塗工層を設けて、しかも表面の光沢度が10％以上（60度測定）の電子写真用のコート紙において、端部の塗工層のコート量を増やしたことを特徴とする電子写真用転写紙。
【発明の効果】
【０００８】
本発明の電子写真用転写紙においては、光沢度の高い画像を形成するととも高湿環境に放置してもブリスターを発生させない電子写真用転写紙が提供される。
【発明を実施するための最良の形態】
【０００９】
以下に本発明の実施例を図面を用いて説明する。
【００１０】
図１は本発明に用いられる転写紙であり、基材となるものに酸性または中性の上質紙、中性紙、更紙、再生紙等一般的なものをもちいればよい。
【００１１】
塗工する塗工層については、一般的な顔料、例えば重質炭酸カルシウム、軽質炭酸カルシウム、二酸化チタン、水酸化アルミニウム、サチンホワイト、タルク、硫酸カルシウム、硫酸バリウム、酸化亜鉛、酸化マグネシウム、炭酸マグネシウム、非晶質シリカ、コロイダルシリカ、ホワイトカーボン、カオリン、焼成カオリン、デラミネートカオリン、アルミノ珪酸塩、セリサイト、ベントナイト等の鉱物質顔料や、ポリスチレン樹脂微粒子、尿素ホルムアルデヒド樹脂微粒子、微小中空粒子やその他有機系顔料などを単独もしくは複数組み合わせてものよい。
【００１２】
塗工層においての接着剤としては、塗工用の一般的なもので基材や顔料等の添加物との接着力が強い水溶性接着剤、またはエマルジョン、ラテックス等を単独で使用できる。例えば、ポリビニールアルコール、変性ポリビニールアルコール、澱粉類、ゼラチン、カゼイン、メチルセルロース、ヒドロキシエチルセルロース、アクリル酸アミド−アクリル酸エステル共重合体、アクリル酸アミド−アクリル樹脂−メタクリル酸３元共重合体、スチレン−アクリル樹脂、イソブチレン−無水マレイン酸樹脂、カルボキシメチルセルロース等の水溶性樹脂やアクリル系エマルジョン、酢ビ系エマルジョン、塩化ビニリデンエマルジョン、ポリエステル系エマルジョン、塩化ビニリデンエマルジョン、ポリエステル系エマルジョン、スチレン−ブタジエンラテックス、アクリロ二トリル−ブタジエンラテックス、アクリル二トリル−ブタジエンラテックス等を使用する。
【００１３】
また、コート紙としては塗料に用いられている一般的な材料を使用してもよい。例えば、具体的には、樹脂組成物、白色顔料および有機溶剤を主成分とする液状塗料があげてみる。該着色ベ−ス塗料においては着色顔料を用いてもよく白色顔料については上記顔料が主体であるとする。樹脂組成物としては、通常の熱硬化性樹脂組成物が好ましく、例えば、水酸基、カルボキシル基、ケイ素含有基、エポキシ基、ブロックされていてもよいイソシアネ−ト基などから選ばれた１種もしくは２種以上の官能基を有するアクリル樹脂、ビニル樹脂、ポリエステル樹脂、アルキド樹脂、ウレタン樹脂などから選ばれた１種もしくは２種以上の基体樹脂と、紙の紙力を向上させるためにこれらの官能基と反応するメラミン樹脂、尿素樹脂、ブロックされていてもよいポリイソシアネ−ト化合物、カルボキシル基含有化合物、エポキシ基含有化合物などから選ばれた１種もしくは２種以上の架橋剤からなる混合物があげられる。また、これを塗工するために有機溶剤としては、例えば、ヘキサン、ヘプタン、キシレン、トルエン、シクロヘキサンなどの炭化水素系；酢酸メチル、酢酸エチル、酢酸エチレングリコ−ルモノメチルエ−テル、酢酸ジエチレングリコ−ルモノメチルエ−テルなどのエステル系；イソプロピルエ−テル、エチレングリコ−ルモノメチルエ−テル、ジエチレングリコ−ルモノブチルエ−テルなどのエ−テル系；エチルアルコ−ル、ブチルアルコ−ル、ヘキシルアルコ−ルなどのアルコ−ル系；メチルイソブチルケトン、メチルエチルケトン、イソホロン、アセトフェノンなどのケトン系；などがあげられる。
【００１４】
塗工方法に関していえば、例えばブレードコータ、エアナイフコータ、ロールコータ、リバースロールコータ、バーコータ、カーテンコータ、ダイスロットコータ、グラビアコータ等を用いオンマシン上で塗工する方法がある。
【００１５】
また、オフマシンコーターにおいてはブレード塗工、エアナイフ塗工、ロール塗工、カーテン塗工、グラビア塗工等のものがあるが、シルクスクリーンなどの塗工方法を用いる。また、カレンダー処理によって表面を平滑化してもよい。
【００１６】
塗工量としては１〜20ｇ／ｍ2で１ｇ／ｍ2を下回ると、表面の光沢を15％以上だすのが難しい。また、20ｇ／ｍ2より大きいと全体の坪量が上がりこしがつよくなってしまった電子写真装置内の搬送性に不具合が生じてしまったりする。また、この発明でおおきな点は端部と中央部の塗工量を変化することにある。図1Aに示すように端部の塗工量4を多くすることによって紙の中に含浸する接着剤の量は多くなる。そのため、高湿放置した際の水分の吸収は少なくなり図1Bブリスターの発生はなくなる。通常は図1Cのように端部からの水分の吸収が激しい。この場合、注意しなければならないのは、塗工時、紙の中に水分をできるだけ残さないことが条件である。つまり、このコート紙の水分量は1〜4％である必要がある。
【００１７】
今回の転写紙における表面の光沢度の測定について説明する。光沢度に関しては通常JIS  P-8142-1993の75度鏡面光沢を用いるのが一般的であるが、この場合、見た目との相関をより詳細にとるために、角度のついた測定装置を用いることにした。P-8142-1993に準拠した60度の鏡面光沢を用いるものを使用することにした。その装置で測定した場合15％以上あることをこの転写紙の条件とした。
【００１８】
ここで今回の転写紙に用いる、多重転写系の電子写真装置が実用化されている。その１例を図２に示す。この装置は感光ドラム２１１の周辺に画像形成順に従って脱着するイエロー現像器２１２、マゼンタ現像器２１３、シアン現像器２１４ブラック現像器２１５をもち、及び上記フィルムなどの転写材をその周辺に巻き付け感光ドラムからトナー像を順次静電転写するための回転可能な転写ドラム２０７、及び潜像形成に必要な帯電器２１９、像露光系Ｅ等を有している。この装置２００において、フルカラー画像を形成する場合、給紙用トレイ２０２等から引き出された転写材Ｐを２０５等の給紙用ローラーにより矢印の方向へ取り出し搬送ローラー２２０、２２１、２２２、２２３によって転写ドラム２０７に搬送し、この転写ドラム２０７へ吸着ブラシ２０８によって静電吸着によって巻き付ける。そして、この転写ドラム２０７上の転写材Ｐに感光ドラム２１１よりその画像形成手順に従って多数色のトナー像転写を順次行う。この時の転写は、転写ブラシ２１６で行われる。すなわちＰＶＤＦ（ポリフッ化ビニリデン）等の誘電体シートからなる転写ドラム２０７の内側から転写ブラシ２１６にトナーの帯電特性とは逆極性の電荷を前記転写ドラム２０７の裏面に与え、この付与電荷によって発生する電界で誘電体しーと上の転写材表面にトナーを引き付け転写を行う。次にこの転写をマゼンタ（Ｍ）、シアン（Ｃ）、イエロー（Ｙ）、ブラック（Ｋ）の各色トナーについて多数繰り返すことで転写材上にＭ、Ｃ、Ｙ、Ｋの各色画像が形成され、この転写材を熱定着器２１８に通過させることで各色トナーを溶かし混色させフルカラー画像を得る。
【００１９】
転写材搬送系は前記装置本体２００の下側にある転写材給紙用トレイ２０１及び２０２、２０３とそのトレイ２０１及び２０２、２０３の略直上部に配設された給紙用ローラー２０４、２０５、２０６とこれらの給紙用ローラー２０４、２０５、２０６に近接して配設され、搬送用ローラー２２０、２２１、２２２、２２３と設けられ、外周面近傍に回転方向上流から転写ローラー２２４、分離帯電器２１７、除電帯電器２２５が配設されている共に、内周側に吸着ブラシ２０８、転写ブラシ２１６、除電ブラシ２２６が配設されている図２矢印方向に回転自在な転写ドラム２０７とその転写ドラムの近傍にある分離爪２２７、さらにその分離爪２２７に近接して設けられている搬送ベルト手段２２８と、この搬送ベルト手段の搬送方向終端側に近接して配設され、装置本体２００の外へと延在して装置本体２００に対して着脱自在な排出トレイ２２９に近接している熱定着器２１８ちからなる。
【００２０】
熱定着器２１８は内部にヒーターを有する定着ローラー２３０と定着ローラーに対向する加圧ローラー２３１、定着ローラーにシリコンオイル等の離型剤を塗布する離型剤塗布装置２３２及び定着ローラーへのクリーニング２３３を備えている。
【００２１】
また両面時には図２のＤの方向へ紙が搬送され反転パス２６０の点で折り返され両面ユニット２６１に搬送される。そして、前記給紙ローラーと同様な給紙ローラー２６３で給しされ前記画像形成方法と同様に画像が形成される。
【００２２】
以下、実施例及び比較例に従って本発明を更に具体的に説明する。
【００２３】
なお、本発明は実施例に限定されるものではない。
【実施例１】
【００２４】
Ｌ．Ｂ．Ｋ．Ｐ（広葉樹パルプ）に乾燥重量基準で６重量％の酸化チタン、６重量％のカオリン、０．５重量％の硫酸バンド、０．３％のロジンサイズ剤を用いて及び３．２重量％の水溶性バインダーを混合して調整したパルプ懸濁液をもちいて長網抄紙機で抄紙した紙において塗料用のアクリル樹脂１５０部に白色顔料２部を混入し、トルエンで希釈してグラビアーコーターで塗工した。またその紙の端部部分をバーコーターで新たに塗工し、そのとき端部のコート量を増やすようにコーターの端部に乾燥後の塗工量を中央部7ｇ/ｍ2端部20ｇ/ｍ2とし、全体の坪量が150ｇ/ｍ2になるようにした。その転写紙の表面の光沢度は19％（堀場製作所製のグロスチェッカIG-320）となった。また、その水分量は3.2％となった。
【００２５】
それをキヤノン株式会社製のフルカラー複写機ＣＬＣ−1150に通紙して、フルカラー画像を形成し、画像を形成した際のFFベタ画像の光沢度及び、高湿環境放置時による定着後のブリスターの評価を行い、結果を表１に示した。
【００２６】
この結果、第１表に示したように画像光沢度の高い画像が得られ、定着時のブリスターの発生はなかった。
【実施例２】
【００２７】
実施例1において塗工方法として、グラビアコーターを用い、そのグラビア版を端部に塗工量が多くなるようにして塗工を行う以外実施例1と同様に製造を行った。そのときの転写紙の総坪量は127ｇ/ｍ2で中央部の塗工量が5ｇ/ｍ2、端部が17ｇ/ｍ2となった。その転写紙の光沢度は30％で水分量は3.5％だった。
【００２８】
これを実施例1と同様な評価を行った。
【００２９】
この結果、第１表に示したように画像光沢度の高い画像が得られ、定着時のブリスターの発生はなかった。
【実施例３】
【００３０】
実施例１と同様に塗工紙を形成し、その紙を一度乾燥（120℃、3分）させてから、端部の側面側からアクリルセ着剤を四方から塗工した。その際、端部時の塗工量は20ｇ/ｍ2だった。（この塗工量を半分して、最初の塗工量を足した量が端部の塗工量17ｇ/ｍ2となる）この転写紙の全体の坪量は157ｇ/ｍ2となった。その際の紙の水分量は2.5％だった。光沢度は25％となった。これを実施例1と同様に評価を行い、光沢度の高い画像得られることが確認された。また定着時のブリスターの発生はなかった。この結果を第１表に示した。
【００３１】
（比較例１）
実施例１において、端部の塗工量を増やさない以外実施例1と同様の実験を行った。実施例1と同様の実験を行ったが、高湿放置でブリスターが発生した。
【００３２】
（比較例２）
実施例1において、原紙の水分量を8％にして端部の塗工量を増やして水を閉じ込めた。
【００３３】
実施例1と同様の実験を行った。高湿環境に放置しなくてもブリスターが発生した。
【００３４】
（比較例３）
実施例1において、塗工をまったく行わず157ｇ/ｍ2の転写材を製造した。実施例1と同様の実験を行い、画像評価を行った。高湿環境でのブリスターの発生は起こらなかったが、高画質は得られなかった。
【図面の簡単な説明】
【００３５】
【図１】本発明のフルカラー電子写真用転写紙の構成、およびブリスターに関する水分の吸収の仕方を模式的に示す断面図。  本発明電子写真装置の構成を示す１例である。
【図２】多重転写系の電子写真装置の説明図。
【符号の説明】
【００３６】
１  基紙
2  塗工層
3  裏面塗工層
4  浸透部
M  環境水分
【図１】
2005173233.tif 000003
【図２】
2005173233.tif 000004